이제 도 7 을 참조 하 면 , 열처리 온도 의 함수 로서 알루미나 코팅 된 Ni ( OH ) 2 계 전구체 의 회절 패턴 의 변화 ( 초당 카운트 강도 는 산란 각도 에 대해 주 어 짐 ) 를 나타내 는 도표 는 본 발명 의 하나 의 구 현예 에 따라서 그리고 실시 예 2 의 기재 내용 에 따라서 도시 된다 . 기저 회절 패턴 은 Al 코팅 이 없 는 것 이 며 , 다음 것 은 Al 코팅 이 있 지만 온도 처리 가 없 는 것 이 고 , 위 의 4 개 의 패턴 은 400 ℃ 에서 900 ℃ 로 처리 온도 를 증가 시킴 에 따른 것 이 다 . 모든 온도 에서 단 일상 이 관측 될 수 있 다 . 상대 적 으로 작 은 추가 의 피크 가 600 ℃ 샘플 에 대해 관측 될 수 있 으며 ( 도 7 의 상부 로부터 3 번 째 패턴 ) , 이 는 미량 의 알루미늄 함유 상 의 흔적 으로부터 기인 할 수 있 고 , 이 는 400 ℃ 에서 는 아직 보이 지 않 았 다 . 고해상도 X 선 에서 는 뚜렷 해질 것 이 다 ( 예 를 들 어 , 주사 시간 ( scan time ) 이 증가 될 경우 ) . 600 ℃ 에서 이런 출현 에 대한 한 가지 가능 한 설명 은 , 알루미늄 함유 상 의 결정도 는 온도 가 상승 함 에 따라 증가 하 고 피크 가 명확 해진다는 것 이 다 . 훨씬 더 높 은 온도 , 대략 800 ℃ 에서 제 2 의 상 이 사라졌 는데 , 이 는 Ni - Co - Al 고용체 상태 의 생 성 으로 인한 것 일 수 있 다 . 주요 상의 X 선 회절 패턴 은 단일 상 Ni ( OH ) 2 ( 열처리 되 지 않 은 것 ) 로서 또는 단일 상 NiO ( 열처리 된 것 ) 로서 표시 될 수 있 다 . 명백 하 게 , 고온 에서 코발트 뿐 만 아니 라 알루미늄 도 고용체 상태 를 형성 한다 .